(57)【要約】      （修正有）【課題】歯面に着色したタバコのヤニ、紅茶、コーヒーの生体外由来の汚れを除去できる歯面清掃具の提供。【解決手段】独自の圧縮条件の確立により、高圧縮を実現できるメラミンフォームの寸法から、高圧縮１／５〜１／１６位の圧縮メラミンフォームを製造し取り付け方法においても、圧縮メラミンフォームに対し無理な応力が発生しない方法とし且つ、生体外由来の着色汚れの除去効率及び安全性も向上した。又、特殊な物性を有する樹脂を安全性を重要視した形状にカットし、圧縮メラミンフォーム使用面対称裏面に溶着及び含浸加工することで引っ張り強度の上昇も顕著なものとなった。【選択図】図１
2015217283.tif 000002
【特許請求の範囲】
【請求項１】
連続気泡構造の多孔体であり板形状であるメラミンフォーム単体を圧縮加熱することにより、圧縮加熱処理された上記メラミンフォーム単体の表面硬度を上昇させ、歯面着色汚れを効率よく除去することを特徴とする歯面清掃具。
【請求項２】
請求項１の製造品であって、圧縮比１／５〜１／１６であると同時に、圧縮後におけるメラミンフォームの厚さが２ｍｍ以下であることを特徴とする歯面清掃具。
【請求項３】
請求項１又は２の製造品であって、メラミンフォームの自重が圧縮加熱処理前後において、同一であることを特徴とする歯面清掃具。
【請求項４】
請求項１乃至３のいずれかの製造品において、圧縮メラミンフォーム歯面着色汚れ清掃使用平面対称裏面に、熱可塑性繊維を溶着又は含浸させることを特徴とする歯面清具。
【請求項５】
請求項４の製造品であって、圧縮メラミンフォーム歯面着色汚れ清掃使用平面対称裏面に溶着又は含浸される熱可塑性樹脂の物性である破断伸びがメラミンフォーム以下であることを特徴とする請求項１乃至３のいずれかの歯面清掃具。
【請求項６】
請求項４又は５の製造品であって、溶着又は含浸された熱可塑性樹脂面が、圧縮メラミンフォーム面より突出又は同位置にないことを特徴とする歯面清掃具。
【請求項７】
連続気泡構造の多孔体であり板形状であるメラミンフォーム単体を圧縮加熱することにより、圧縮加熱処理された上記メラミンフォーム単体の表面硬度を上昇させ、歯面着色汚れを効率よく除去することを特徴とする請求項１乃至３いづれかの歯面清掃具の製造方法。
【請求項８】
請求項１乃至３のいずれかの製造品において、圧縮メラミンフォーム歯面着色汚れ清掃使用平面対称裏面に、熱可塑性樹脂を溶着又は含浸させる工程を有する歯面清掃具の製造方法。
【発明の詳細な説明】
【技術分野】
【０００１】本発明はメラミンフォーム歯面清掃具とその製造方法に関する。
【背景技術】
【０００２】メラミンフォームの着色汚れに対する除去力を利用し、長方型形状にカットされた商品がスーパー、ホームセンターなどにおいて広く販売されている。【０００３】又、近年メラミンフォームの強度を上昇する目的から、圧縮加工や他物性の樹脂を使用平面の対称裏面に含浸加工した商品も市販されている。
使用目的においても、歯面着色汚れを専門に除去するホワイトニング商品も市販され、洗浄処理され安全性を向上させた商品まで市販されてきた。【０００４】
【特許文献１】  特許第３６７４９０７号公報
【特許文献２】  特許第３７８３０３９号公報
【特許文献３】  特許第４１０１０６４号公報
【特許文献４】  特許第４９６３５５２号公報
【発明の開示】
【発明者が解決しようとする課題】
【０００５】メラミンフォームを生体外由来の歯面着色汚れ除去（口腔内使用）を目的として使用する手段を、本発明者は色々と発明考案してきた。
化学的見地からは洗浄とＰＨ調整剤による中和作用により製造時過剰投入などから固体化し安定状態に至らず残留物となった各物質の除去においては高レベルで実行することが可能となった。
しかし、物理的見地から思慮すると、歯面着色汚れ除去に重要なメラミンフォームの引き裂き強度及び引張強度においては充分でなく、この数値の上昇を課題とした。
【課題を解決するための手段】
【０００６】生体外由来の歯面着色汚れ除去（口腔内使用）において重要である引張り強度上昇に関しては、１／５以上の高圧縮に加え、引っ張り強度においては圧縮比率に対し強度上昇カーブが緩やかで平凡（図１参照）であることから、清掃時使用平面に対し対称裏面に樹脂製（熱可塑性物質）補強材を溶着又は含浸加工した。
上記樹脂においては、メラミンフォームの破断伸びが４０％位であることから補強材樹脂の破断伸びは４０％以下であり且つ、引っ張り強度に優れている物性の樹脂を使用することが好適である。
それに加え、溶着又は含浸した樹脂が口腔内を傷つけないためにも柔軟であり且つ、メラミンフォームのいかなる面より突出しない（着脱部以外）ように思慮した。
【０００７】メラミンフォームにおいては、１／５以上の高圧縮した商品に水分を加えるとゴム系樹脂の物性に似た特徴を示し、図１で示すように引き裂き強度においては急激に上昇したことから、容易に高圧縮が可能となる条件及び製造方法、メラミンフォームの加工形状にまで踏み込み最良の方法を発見した。
【発明の効果】
【０００８】本発明における効果を図１の折れ線グラフで示し、その数値を表１に記載した。
【表１】
2015217283.tif 000003
上記した表１及び図１から理解できるようにメラミンフォームにおける引き裂き強度は、圧縮開始と共に増加し、１／６を超えると激増することが実験より判明した。
それに比べ、引っ張り強度における圧縮比率増加に伴う上昇値は平凡であることも判明した。
この事実より、上記した物性を有する樹脂を清掃時使用平面に対し対称裏面に溶着または含浸加工することで、引っ張り強度値は１８．２ｋｇ／ｃｍ２となった。
【０００９】今までとは異なり更なる安全性を求める目的から、補強材として使用される樹脂形状にも注目し、メラミンフォーム面より突出することがない構造とした。
【発明を実施するための最良の形態】
【００１０】以下、本発明を実施するための最良の形態を順をもって説明する。【００１１】最初に、本発明者が今までのメれミンフォームに対する研究開発における多数の実験から判明した、圧縮作業の難易度を表２に示した。
【表２】
2015217283.tif 000004
上記した表２の実験に使用したメラミンフォーム素材の詳細なデータは、本発明者が歯面着色汚れ除去に好適と思慮する寸法、８ｔｘ４０ｘ１００ｌ（単位は以下全てｍｍ）とし、加熱圧縮機に１０枚（５枚ｘ２列）を正確に並べ（合計面積４０，０００ｍｍ２）、上下より２３０℃位の熱を加え、圧縮負荷重量１００ｋｇにおいて圧縮加工を実施した。
この実験において、圧縮加工時間（３分）内に表面に変色がなく正確な寸法に加工できた場合を○印とし、変色または、時間内に加工できなかった場合を△、長時間繰り返し圧縮加工を行っても上記条件下においては正確な寸法を得ることができなかった場合を×とした。【００１２】この実験結果と各種文献より下記の事実が判明した。【００１３】メラミンフォームは柔軟且つ、弾性を有し、反発力（復元力）において優れていると同時に、熱硬化性樹脂であり熱伝導率（２４℃）が０．０２９３ｋｃａｌ／ｍｈ°ｃと極めて低い物性のフォーム（連続気泡構造）であることから、圧縮加工するメラミンフォームにおいて厚さ（物質量）が増加するに従い、熱量の伝導が激減した。
メラミンフォームの圧縮は難しく、圧力（負荷重量）と熱量の双方の作用により、復元力を失い実現できるものでありメラミンフォームの厚さが増せば高圧縮比を得ることは難しくなることは当然である。【００１４】本発明のように、歯面清掃が目的で、小型商品、量産品目、高圧縮である必要性からメラミンフォームの厚さは、高圧縮が容易な１６ｍｍ以下とした。【００１５】上記したメラミンフォームを各圧縮比率に圧縮加工し、引っ張り強度及び引き裂き強度の上昇を示した折れ線グラフが図１である。
その推移から理解できるように、引っ張り強度においては上昇率が緩やかで平凡にあるのに対し、引き裂き強度においては圧縮比率１／６付近から急激な数値上昇となる。この高圧縮状態のメラミンフォームに対し、水において湿潤状態にすると、その物性はゴム系と類似し、ＪＩＳ，ＩＳＯ規格、官報の区分においてメラミン系樹脂をゴム類とする理由も理解できる。【００１６】図２は、高圧縮による厚さの変化を示した正面図であり、圧縮前のメラミンフォーム１とメラミンフォーム高圧縮状態を１Ａで示した。【００１７】図３は、上記引張り強度における上昇率が引き裂き強度に比べ、緩く平凡であることから、０．１〜０．８ｍｍ程度の熱可塑性樹脂を打ち抜き金型において図に示す形状に打ち抜き、上記した高圧縮メラミンフォーム清掃面に対称する裏平面に熱により溶着または含浸加工に裏張りすることで、引張強度を１８．２ｋｇ／ｃｍ２まで上昇することができた。【００１８】このメラミンフォームを一点斜線部分より専用切断器により、８〜１１等分位に切り分けた形状を示した斜射図が図４である。
溶着及び、含浸する樹脂２においては熱可塑性樹脂であれば効果は一様にあるが好適には、メラミンフォームの破断伸びが４０％位であることから、その数値以下であることが理想である。
その理由は、引っ張り方向に力が掛かった場合において補強材の破断伸びが低いため、その力を補強材自身がうけることでメラミンフォームの亀裂切断を防止することができた。
よって、引っ張り強度は補強材の強度に準じる好結果となり、今回の実験においては１８．２ｋｇ／ｃｍ２であった。
この樹脂２を補強材とする場合、メラミンフォームに溶着又は含浸する際、物性を失うことがなく正確に実行する必要がある。
もう一つの重要な条件は、口腔内で使用するため柔らかい（固体化した状態）ことが必要である。
しかし、本発明においては一層の安全性を追求する目的から図３で示す連続形状とし、使用時には図４で示すように個別に切り分けて使用する。【００１９】図４に示す形状にすることで、図５で示す使用方法においてもメラミンフォーム面より樹脂２が突出又は同位置にないため、メラミンフォームに包まれ状態になることで一層安全となる。【００２０】専用ハンドル３にメラミンフォームを取り付ける方法においても、図５に示した方法が、メラミンフォーム自体に無駄な力が掛かることが少なく亀裂切断などの事故を激少させることができる。
従来のように、薄い板の先端部を円形状とした芯材に冠せるように二つ折りし取り付けた場合、使用時において外側（歯面）と内側（芯材）から力が作用し、メラミンフォームが板上で左右に移動することから、内側からも剥離、亀裂が進み破断する。
この切断を図５の取り付け方法にすることで軽減できた。それに加え、取り付け位置を前部（メラミンフォームの突出量を少なく）にすることで歯面凹部清掃においても有効であった。又、取り替え式とすれば使用者が目的に合った形状で使用可能である。【００２１】メラミンフォームは熱硬化性樹脂であり、水に対し不溶で熱分解温度は３５０℃以上の物性を有しているため、加熱圧縮比率においては広範囲にできないことが研究開発から判明した。
その要因は幾層にも重なり合った連続気泡構造で復元力に優れ、熱にも強いためです。
無理な圧縮（温度２５０℃以上、高圧、短時間）をすれば、表面が茶系色に変色し商品化できないし、製造時間を必要以上に要すれば量産ができずコスト高となる。
歯面清掃用として、上記した理由により高圧縮商品を製造する場合、高品質で、量産するためには非圧縮メラミンフォーム（材料）の厚さが１０ｍｍ以下であり、圧縮加工面積も小さいことが重要である。加熱温度は品質から上昇させることはできず、圧力においても高圧にするためには超大型加熱プレス機が必要となりコスト面で不可能であり、優れた圧縮比率を得ることはなかった。
メラミンフォームを発泡させることで使用意味を有する商品であり、その商品を逆行して圧縮することは困難であって当然である。【００２２】色々な怪情報により長時間を要したが、上記したように厚さ１０ｍｍ以上の場合、加熱温度２３０℃位において低圧力で高圧縮が可能である。
この事実から、例えば４ｍｍの商品厚さを実現し、１／４圧縮であることを条件とした場合、材料とされるメラミンフォームの厚さは１６ｍｍとなる。
上記文章内で説明したように、このような商品は容易に製造すること不可能であります。
復元力の低い薄い材料の場合のみ高圧縮が可能であることが判明しました。
又、メラミンフォームの圧縮比を容易に知る方法は、圧縮メラミンフォームの厚さと自重を計測し次に、同容積の非圧縮メラミンフォームの重量を計測する。メラミンフォームは熱硬化樹脂であり溶解しないことから物性に変化はない。よって厚さ４ｍｍの圧縮メラミンフォームの自重が０．６ｇの場合、同容積の市販メラミンフォームの自重が０．２ｇであれば０．６÷０．２＝３、つまり１／３圧縮商品である。（ロット差は多少有り）【００２３】本発明方法においてメラミンフォームを加熱圧縮すると、１／２圧縮状態においても表面付近の硬度はデュロメーター硬さにおいてＥ１よりＥ１６値まで上昇し、１／６圧縮以上においてはその数倍以上と思慮できる。
このような高圧縮メラミンフォームにおいても、着色汚れ除去力に変化は生じず効率よく除去できる。これにより、物性に変化が一切ないことも再確認できた。
メラミンフォームに関する研究開発を、化学、物理面から進めてきたが、今回の文献において剥離破壊の極めて少ない商品となったことで終了致します。
【図面の簡単な説明】
【００２３】
【図１】メラミンフォームにおいて圧縮比別の引っ張り強度、引き裂き強度の上昇を示す折れ線グラフ。
【図２】メラミンフォームの圧縮状態を点線で示す正面図
【図３】引っ張り強度を上昇させる目的から、メラミンフォーム清掃使用対称裏面に溶着する樹脂製プレートの形状と、カット位置を一点斜線で示した平面図
【図４】メラミンフォーム清掃使用対称裏面に樹脂製プレートを溶着、使用形状にカットした商品の斜射図
【図５】上記したメラミンフォームを中心部分から二つおりしハンドルに取り付け歯面清掃状態を示すイメージ図
【符号の説明】
【００２４】１．  メラミンフォーム
１Ａ．メラミンフォーム高圧縮状態
２．  樹脂
３．  専用ハンドル
４．  歯面
【図１】
2015217283.tif 000005
【図２】
2015217283.tif 000006
【図３】
2015217283.tif 000007
【図４】
2015217283.tif 000008
【図５】
2015217283.tif 000009